(57)【要約】ＡＺＯ膜よりも屈折率の低いＺｎＯ−ＳｉＯ２−Ａｌ２Ｏ３膜をＤＣスパッタ可能な太陽電池用透明膜形成用スパッタリングターゲットおよびその製造方法を提供する。スパッタリングターゲットが、全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、該焼結体の組織中に複合酸化物Ｚｎ２ＳｉＯ４とＺｎＯとが存在する。このスパッタリングターゲットの製造方法は、Ａｌ２Ｏ３粉末とＳｉＯ２粉末とＺｎＯ粉末とを、Ａｌ２Ｏ３：０．５〜５．０ｗｔ％、ＳｉＯ２：１０〜２２ｗｔ％、残部：ＺｎＯおよび不可避不純物からなるように混合して混合粉末とする工程と、前記混合粉末を真空中でホットプレスにて焼結する工程とを有している。【選択図】図１
2012108157.tif 000002
【特許請求の範囲】
【請求項１】
全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、  該焼結体の組織中に複合酸化物Ｚｎ２ＳｉＯ４とＺｎＯとが存在することを特徴とする太陽電池用透明膜形成用スパッタリングターゲット。
【請求項２】
請求項１に記載の太陽電池用透明膜形成用スパッタリングターゲットにおいて、  前記焼結体の密度が、理論密度比で１００〜１０８％であることを特徴とする太陽電池用透明膜形成用スパッタリングターゲット。
【請求項３】
請求項１に記載の太陽電池用透明膜形成用スパッタリングターゲットにおいて、  バルク抵抗値が、１Ω・ｃｍ以下であることを特徴とする太陽電池用透明膜形成用スパッタリングターゲット。
【請求項４】
請求項１に記載の太陽電池用透明膜形成用スパッタリングターゲットを作製する方法であって、  Ａｌ２Ｏ３粉末とＳｉＯ２粉末とＺｎＯ粉末とを、Ａｌ２Ｏ３：０．５〜５．０ｗｔ％、ＳｉＯ２：１０〜２２ｗｔ％、残部：ＺｎＯおよび不可避不純物からなるように混合して混合粉末とする工程と、  前記混合粉末を真空中でホットプレスにて焼結する工程とを有していることを特徴とする太陽電池用透明膜形成用スパッタリングターゲットの製造方法。
【発明の詳細な説明】
【技術分野】
【０００１】
本発明は、薄膜太陽電池用の低屈折率な透明膜であるＺｎＯ−ＳｉＯ２−Ａｌ２Ｏ３膜の成膜に好適な太陽電池用透明膜形成用スパッタリングターゲットおよびその製造方法に関するものである。
【背景技術】
【０００２】
近年、薄膜太陽電池が実用に供せられるようになった。この薄膜太陽電池は、ＡＺＯ(Al-Zn-O：Aluminium doped Zinc Oxide：アルミニウム添加酸化亜鉛）等の透明電極層が形成され、さらにこの透明電極層上に反射防止のために低屈折率な透明膜が形成された基本構造を有している。  【０００３】
上記低屈折率の透明膜は、透明導電膜の上側に配することで大気との屈折率の変化を緩やかにして反射を防ぐために設けられている。  従来、例えば特許文献１に記載されているように、透明導電層上の低屈折率透明膜はＭｇＦ２等で形成されている。  また、例えば特許文献２に記載されているように、各層の屈折率差を小さく抑え、界面での反射を抑え受光面に達する光量を大きくするために、屈折率を連続的に増大するために多層の反射防止膜が形成されている。
【先行技術文献】
【特許文献】
【０００４】
【特許文献１】特開２００１−２５７３７４号公報
【特許文献２】特開平７−２３５６８４号公報
【発明の概要】
【発明が解決しようとする課題】
【０００５】
上記従来の技術には、以下の課題が残されている。  すなわち、低屈折率の透明膜としては、従来、屈折率１．３７（波長５５０ｎｍの光に対して）のＭｇＦ２膜が採用されているが、このＭｇＦ２膜下の透明導電層であるＡＺＯ膜の屈折率が１．８（波長５５０ｎｍの光に対して）であるため、両者の屈折率差によって少なからず光の反射が生じてしまう問題があった。このため、ＡＺＯ膜よりも低くＭｇＦ２膜に近い屈折率を有した透明膜を両者の間に介在させて、段階的に屈折率を変化させ、光の反射を抑制することが要望されている。また、このような太陽電池用透明膜を、生産性に優れたＤＣ（直流）スパッタで成膜することができるスパッタリングターゲットが要望されている。  【０００６】
本発明は、前述の課題に鑑みてなされたもので、ＡＺＯ膜よりも屈折率の低いＺｎＯ−ＳｉＯ２−Ａｌ２Ｏ３膜をＤＣスパッタ可能な太陽電池用透明膜形成用スパッタリングターゲットおよびその製造方法を提供することを目的とする。
【課題を解決するための手段】
【０００７】
本発明者らは、ＡＺＯ膜にＳｉＯ２を含有させると屈折率が低くなることから、太陽電池用透明膜としてＺｎＯ−ＳｉＯ２−Ａｌ２Ｏ３膜を成膜可能なスパッタリングターゲットを製造するべく研究を行った。この研究において、Ａｌ２Ｏ３粉末とＳｉＯ２粉末とＺｎＯ粉末との混合粉末を大気焼成または窒素雰囲気焼成してスパッタリングターゲットを作製した場合、ＳｉＯ２とＺｎＯとが反応して複合酸化物となり、抵抗が１×１０６Ω／ｃｍ２以上と高くなって異常放電が発生し、ＤＣスパッタができないという問題が生じた。また、ＳｉＯ２の含有量を少なく設定すれば、上記製法でも低抵抗のスパッタリングターゲットが得られるが、そのスパッタリングターゲットによる成膜では、太陽電池用透明膜として要求される低屈折率を得ることができない。そこで、本発明者らは上記研究を進めたところ、成分組成を所定範囲に制御してホットプレスを行うことで、低抵抗で良好なＤＣスパッタ可能なスパッタリングターゲットが得られ、該スパッタリングターゲットを用いてスパッタ成膜することで、低屈折率のＺｎＯ−ＳｉＯ２−Ａｌ２Ｏ３膜を得られることを突き止めた。  【０００８】
したがって、本発明は、上記知見から得られたものであり、前記課題を解決するために以下の構成を採用した。すなわち、本発明のスパッタリングターゲットは、全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、該焼結体の組織中に複合酸化物Ｚｎ２ＳｉＯ４とＺｎＯとが存在することを特徴とする。  【０００９】
この太陽電池用透明膜形成用スパッタリングターゲットは、全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、該焼結体の組織中に複合酸化物Ｚｎ２ＳｉＯ４とＺｎＯとが存在するので、複合酸化物Ｚｎ２ＳｉＯ４とＺｎＯとが組織中に共存することで導電性が得られ、良好なＤＣスパッタが可能であると共に、ＡＺＯ膜よりも低屈折率で太陽電池用透明膜に適したＺｎＯ−ＳｉＯ２−Ａｌ２Ｏ３膜が得られる。  【００１０】
なお、上記Ａｌの含有量を０．３〜４．０ｗｔ％とした理由は、０．３ｗｔ％未満では、十分な導電性を得ることができず、異常放電が発生してＤＣスパッタができないためであり、４．０ｗｔ％を超えると、発生したＡｌ２Ｏ３とＺｎＯとの複合酸化物ＺｎＡｌ２Ｏ４に起因する異常放電が発生してＤＣスパッタができないためである。  また、上記Ｓｉの含有量を６．０〜１４．５ｗｔ％とした理由は、６．０ｗｔ％未満では、屈折率を下げる十分な効果が得られないためであり、１４．５ｗｔ％を超えると、十分な導電性を得ることができず、異常放電が発生してＤＣスパッタができないためである。  【００１１】
また、本発明の太陽電池用透明膜形成用スパッタリングターゲットは、前記焼結体の密度が、理論密度比で１００〜１０８％であることを特徴とする。  この太陽電池用透明膜形成用スパッタリングターゲットでは、焼結体の密度が、理論密度の１００〜１０８％であるので、ＤＣスパッタが可能であると共にターゲット割れなどを抑制することができる。  すなわち、上記焼結体の密度を理論密度比で１００〜１０８％とした理由は、１００％未満では、ターゲットが割れてしまう等の問題が生じるためであり、１０８％を超えると、ほとんどが複合酸化物Ｚｎ２ＳｉＯ４の組織となってしまい、ＤＣスパッタによる放電ができなくなるためである。  ここで、理論密度比の計算にはＺｎＯは５．６１ｇ／ｃｍ３、ＳｉＯ２は２．２０ｇ／ｃｍ３、Ａｌ2Ｏ３は３．９９ｇ／ｃｍ３の値を用いて計算を行った。  【００１２】
また、本発明の太陽電池用透明膜形成用スパッタリングターゲットは、バルク抵抗値が、１Ω・ｃｍ以下であることを特徴とする。  すなわち、この太陽電池用透明膜形成用スパッタリングターゲットでは、バルク抵抗値が、１Ω・ｃｍ以下であるので、安定して良好なＤＣスパッタが可能である。  【００１３】
本発明の太陽電池用透明膜形成用スパッタリングターゲットの製造方法は、上記太陽電池用透明膜形成用スパッタリングターゲットを作製する方法であって、Ａｌ２Ｏ３粉末とＳｉＯ２粉末とＺｎＯ粉末とを、Ａｌ２Ｏ３：０．５〜５．０ｗｔ％、ＳｉＯ２：１０〜２２ｗｔ％、残部：ＺｎＯおよび不可避不純物からなるように混合して混合粉末とする工程と、前記混合粉末を真空中でホットプレスにて焼結する工程とを有していることを特徴とする。  すなわち、この太陽電池用透明膜形成用スパッタリングターゲットの製造方法では、Ａｌ２Ｏ３粉末とＳｉＯ２粉末とＺｎＯ粉末とを、上記の範囲で混合して混合粉末とする工程と、前記混合粉末を真空中でホットプレスにて焼結するので、安定して良好なＤＣスパッタが可能であり、低屈折率透明膜を成膜可能なスパッタリングターゲットを作製することができる。
【発明の効果】
【００１４】
本発明によれば、以下の効果を奏する。  すなわち、本発明に係る太陽電池用透明膜形成用スパッタリングターゲットによれば、全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、該焼結体の組織中に複合酸化物Ｚｎ２ＳｉＯ４とＺｎＯとが存在するので、良好なＤＣスパッタが可能であると共に、ＡＺＯ膜よりも低屈折率で太陽電池用透明膜に適したＺｎＯ−ＳｉＯ２−Ａｌ２Ｏ３膜が得られる。また、本発明のスパッタリングターゲットの製造方法によれば、Ａｌ２Ｏ３粉末とＳｉＯ２粉末とＺｎＯ粉末とを、上記の範囲で混合した混合粉末を、真空中でホットプレスにて焼結することで、上記スパッタリングターゲットを作製することができる。  したがって、本発明のスパッタリングターゲットを用いてＤＣスパッタにより成膜された太陽電池用透明膜では、薄膜太陽電池のＡＺＯ膜（透明電極層）上に形成する反射防止用透明膜として、要求される低屈折率が得られ、低コストで変換効率の良好な薄膜太陽電池を作製可能である。
【図面の簡単な説明】
【００１５】
【図１】本発明に係る太陽電池用透明膜形成用スパッタリングターゲットおよびその製造方法の一実施形態において、スパッタリングターゲットの製造工程を示すフローチャートである。
【図２】本実施形態の太陽電池用透明膜を採用した薄膜太陽電池を示す概略的な断面図である。
【図３】本発明に係る太陽電池用透明膜形成用スパッタリングターゲットおよびその製造方法の実施例において、スパッタリングターゲットのＸ線回折（ＸＲＤ）の分析結果を示すグラフである。
【図４】本発明に係る太陽電池用透明膜形成用スパッタリングターゲットおよびその製造方法の比較例（大気焼成）において、スパッタリングターゲットのＸ線回折（ＸＲＤ）の分析結果を示すグラフである。
【発明を実施するための形態】
【００１６】
以下、本発明に係る太陽電池用透明膜形成用スパッタリングターゲットおよびその製造方法の一実施形態を、図１および図２を参照して説明する。  
【００１７】
本実施形態の太陽電池用透明膜形成用スパッタリングターゲットは、全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、該焼結体の組織中に複合酸化物Ｚｎ２ＳｉＯ４とＺｎＯとが存在するターゲットである。  また、このスパッタリングターゲットは、焼結体の密度が、理論密度の１００〜１０８％である。さらに、このスパッタリングターゲットは、バルク抵抗値が、１Ω・ｃｍ以下である。  
【００１８】
本実施形態の太陽電池用透明膜形成用スパッタリングターゲットを作製する方法は、Ａｌ２Ｏ３粉末とＳｉＯ２粉末とＺｎＯ粉末とを、Ａｌ２Ｏ３：０．５〜５．０ｗｔ％、ＳｉＯ２：１０〜２２ｗｔ％、残部：ＺｎＯおよび不可避不純物からなるように混合して混合粉末とする工程と、この混合粉末を真空中でホットプレスにて焼結する工程とを有している。  
【００１９】
上記製法の一例について詳述すれば、例えば、図１に示すように、まずＡｌ２Ｏ３粉末とＳｉＯ２粉末とＺｎＯ粉末とを上記含有量範囲となるように秤量し、湿式ボールミルによって粉砕、混合して混合粉末を作製する。例えば、秤量して得られた各粉末とジルコニアボールとをポリ容器（ポリエチレン製ポット）に入れ、ボールミル装置にて所定時間湿式混合し、混合粉末とする。なお、溶媒には、例えばアルコールを用いる。  
【００２０】
次に、得られた混合粉末を乾
燥後、例えば目開き：２５０μｍの篩にかけて造粒し、さらに真空乾燥後、例えば１２００℃にて５時間、２００ｋｇｆ／ｃｍ２の圧力で真空中でホットプレスし、焼結体とする。なお、ホットプレス温度は、１１００〜１２５０℃の範囲が好ましく、圧力は、１５０〜３５０ｋｇｆ／ｃｍ２の範囲が好ましい。  このようにホットプレスした焼結体は、通常放電加工、切削または研削工法を用いて、ターゲットの指定形状に機械加工し、加工後のターゲットをＩｎを半田として、ＣｕまたはＳＵＳ（ステンレス）またはその他金属（例えば、Ｍｏ）からなるバッキングプレートにボンディングし、スパッタに供する。  
【００２１】
なお、他の製造方法としては、上記製造方法の湿式ボールミルによる粉砕、混合を、純水を溶媒として内容積３００Ｌのボールミル装置を用いて行い、その後、スプレードライにより乾燥造粒したものを、さらに乾式ボールミルで壊砕し、この壊砕粉末を上記と同様にホットプレスする方法でも構わない。また、上記乾式ボールミルによる壊砕工程を省略した方法でも構わない。  
【００２２】
この本実施形態のスパッタリングターゲットを用いてＤＣスパッタした太陽電池用透明膜は、Ａｌ２Ｏ３：０．５〜５．０ｗｔ％、ＳｉＯ２：１０〜２２ｗｔ％を含有し、残部がＺｎＯおよび不可避不純物からなる成分組成を有している。  この太陽電池用透明膜を採用した薄膜太陽電池は、例えば図２に示すように、ソーダライムガラス基板１上にＭｏ裏面電極２、ＣＩＧＳ吸収層３、ｎ型半導体層であるＺｎＯ，ＺｎＳ，ＺｎＯＨ，ＣｄＳ等のバッファ層４、高抵抗層であるｉ−ＺｎＯバッファ層５、上部透明電極層であるＡＺＯ電極６、反射防止膜７ａ，７ｂおよび表面電極８の順に積層されて構成され、ＭｇＦ２膜である反射防止膜７ｂとＡＺＯ電極６との間の反射防止膜７ａが本実施形態の太陽電池用透明膜とされる。  
【００２３】
このように本実施形態の太陽電池用透明膜形成用スパッタリングターゲットでは、全金属成分量に対してＡｌ：０．３〜４．０ｗｔ％、Ｓｉ：６．０〜１４．５ｗｔ％を含有し、残部がＺｎおよび不可避不純物からなる成分組成を有した酸化物焼結体からなり、該焼結体の組織中に複合酸化物Ｚｎ２ＳｉＯ４とＺｎＯとが存在するので、複合酸化物Ｚｎ２ＳｉＯ４とＺｎＯとが組織中に共存することで導電性が得られ、良好なＤＣスパッタが可能であると共に、ＡＺＯ膜よりも低屈折率で太陽電池用透明膜に適したＺｎＯ−ＳｉＯ２−Ａｌ２Ｏ３膜が得られる。  
【００２４】
また、この太陽電池用透明膜形成用スパッタリングターゲットの焼結体密度が、理論密度の１００〜１０８％であるので、ＤＣスパッタが可能であると共にターゲット割れなどを抑制することができる。  さらに、この太陽電池用透明膜形成用スパッタリングターゲットのバルク抵抗値が、１Ω・ｃｍ以下であるので、安定して良好なＤＣスパッタが可能である。  
【００２５】
また、本実施形態の太陽電池用透明膜形成用スパッタリングターゲットの製造方法では、Ａｌ２Ｏ３粉末とＳｉＯ２粉末とＺｎＯ粉末とを、上記の範囲で混合して混合粉末とする工程と、この混合粉末を真空中でホットプレスにて焼結するので、安定して良好なＤＣスパッタが可能であり、低屈折率透明膜を成膜可能な上記スパッタリングターゲットを作製することができる。  
【００２６】
さらに、このスパッタリングターゲットを用いてＤＣスパッタして得た反射防止用透明膜では、上記含有量範囲でＡｌ２Ｏ３、ＳｉＯを含有し、残部がＺｎＯおよび不可避不純物からなる成分組成を有するので、薄膜太陽電池の透明電極層上に形成する反射防止用透明膜として、要求される低屈折率が得られ、この膜を採用することで、太陽電池として高い変換効率を得ることができる。
【実施例】
【００２７】
上記本実施形態に基づいて実際に作製した太陽電池用透明膜形成用スパッタリングターゲットの実施例について評価した結果を、以下に説明する。  【００２８】
本実施例の製造は、以下の条件で行った。  まず、Ａｌ２Ｏ３粉末とＳｉＯ２粉末とＺｎＯ粉末とを表１に示した各割合で秤量し、得られた粉末とその４倍量（重量比）のジルコニアボール（直径５ｍｍのボールと直径１０ｍｍのボールとを半分ずつ）とを１０Ｌのポリ容器（ポリエチレン製ポット）に入れ、ボールミル装置にて４８時間湿式混合し、混合粉末とする。なお、溶媒には、例えばアルコールを用いた。  【００２９】
次に、得られた混合粉末を乾燥後、例えば目開き：２５０μｍの篩にかけて造粒し、さらに真空乾燥後、１２００℃にて５時間、２００ｋｇｆ／ｃｍ２の圧力で真空ホットプレスし、焼結体とした。  このようにホットプレスした焼結体を、ターゲットの指定形状（直径１２５ｍｍ、厚さ１０ｍｍ）に機械加工し、加工したものを無酸素銅からなるバッキングプレートにボンディングして本実施例のスパッタリングターゲットを作製した。  【００３０】
なお、比較例１〜１１として、Ａｌ２Ｏ３粉末とＳｉＯ２粉末とＺｎＯ粉末とを表１に示した各割合で秤量し、得られた各粉末を混合し、０．６ｔ／ｃｍ２でプレスし、さらにＣＩＰ（冷間静水等方圧プレス）にて１７５ＭＰａで成形して、それを１４００℃で大気焼成してスパッタリングターゲットを作製した。また、比較例１２〜１４として、本発明の成分組成の範囲外であって表１に示す各割合で秤量し、本実施例と同様の条件で真空ホットプレスしてスパッタリングターゲットを作製した。  【００３１】
さらに、これらのスパッタリングターゲットを、マグネトロンスパッタリング装置にセットし、電源：ＤＣ、投入電力：２００Ｗ、到達真空度：１×１０−４Ｐａ、スパッタガス：Ａｒ、スパッタ圧力：０．６７Ｐａとした条件で、２００℃に加熱されたガラス基板（コーニング社１７３７＃  縦：２０×横：２０、厚さ：０．７ｍｍ）の上に膜厚：３００ｎｍを有する透明膜の形成を試みた。  【００３２】
このように作製した本発明の実施例および比較例について、焼結体の密度（理論密度比）、Ｘ線回折法（ＸＲＤ）によるＺｎＯ（１０１）およびＺｎ２ＳｉＯ４（４１０）の回折ピークの有無、ＤＣスパッタの可否、バルク抵抗値、６０分間のＤＣスパッタ時の異常放電回数、ＤＣスパッタした透明膜の屈折率（波長３８０ｎｍ、５５０ｎｍ、７５０ｎｍの光に対して）をそれぞれ測定、評価した。この結果を表１に示す。    
【表１】
2012108157.tif 000003
【００３３】
この結果からわかるように、大気焼成を用いた比較例のうちＡｌ２Ｏ３の含有量が少なくＳｉＯ２を含まない比較例１，２では、異常放電回数が多く安定したＤＣスパッタができず、Ａｌ２Ｏ３の含有量がある程度あるがＳｉＯ２を含まない比較例３〜５では、低い屈折率が得られていない。また、大気焼成を用いた比較例のうちＡｌ２Ｏ３の含有量が多くＳｉＯ２を含まない比較例６，７では、異常放電回数が多く安定したＤＣスパッタができず、Ａｌ２Ｏ３とＳｉＯ２とを含む比較例８〜１１では、異常放電回数が多いまたはターゲットに導電性がなくＤＣスパッタができなかった。なお、比較例１〜７は、いずれも密度が理論密度の１００％未満であった。  【００３４】
さらに、ホットプレスを用いた比較例のうちＳｉＯ２の含有量が本発明の範囲よりも少ない比較例１２では、低い屈折率が得られず、ＳｉＯ２の含有量が本発明の範囲よりも多い比較例１３では、ターゲットに導電性がなくＤＣスパッタができなかった。また、Ａｌ２Ｏ３の含有量が本発明の範囲よりも多い比較例１４では、異常放電回数が多く安定したＤＣスパッタができなかった。なお、比較例８，１２，１４では、ＸＲＤにおいてＺｎＯ（１０１）およびＺｎ２ＳｉＯ４（４１０）の両ピークが観察されたが、ＡｌまたはＳｉの含有量が本発明の範囲から外れているため、上述した不都合が生じている。  【００３５】
これらに対して本実施例は、いずれもＸＲＤにおいてＺｎＯ（１０１）およびＺｎ２ＳｉＯ４（４１０）の両ピークが観察され、異常放電回数が非常に少なく安定に良好なＤＣスパッタができており、屈折率についてもいずれもＡＺＯ膜よりも低い屈折率が得られている。また、密度についても、本実施例ではいずれも理論密度の１００〜１０８％の範囲内であった。  【００３６】
次に、表１に示す実施例３（ＳｉＯ２：２０ｗｔ％）について、Ｘ線回折法（ＸＲＤ）にて観察した結果を、図３に示す。この実施例３では、複合酸化物Ｚｎ２ＳｉＯ４の（４１０）の回折ピークとＺｎＯの（１０１）の回折ピークとが、いずれも高い強度で観察されている。これに対して、実施例３と同じ成分組成により大気焼成で作製した比較例では、図４に示すようにＺｎＯの（１０１）の回折ピークが得られていない。このように、導電性を得るには、本実施例のように、複合酸化物Ｚｎ２ＳｉＯ４とＺｎＯとが組織中に共存することが必要である。  【００３７】
なお、本発明の技術範囲は上記実施形態および上記実施例に限定されるものではなく、本発明の趣旨を逸脱しない範囲において種々の変更を加えることが可能である。
【符号の説明】
【００３８】
１…ソーダライムガラス基板、２…Ｍｏ裏面電極、３…ＣＩＧＳ吸収層、４…バッファ層、５…ｉ−ＺｎＯバッファ層、６…ＡＺＯ電極、７ａ…反射防止膜（太陽電池用透明膜）、７ｂ…反射防止膜（ＭｇＦ２膜）、８…表面電極
【図１】
2012108157.tif 000004
【図２】
2012108157.tif 000005
【図３】
2012108157.tif 000006
【図４】
2012108157.tif 000007
【国際調査報告】
2012108157.tif 000008
2012108157.tif 000009
2012108157.tif 000010
2012108157.tif 000011